(57)【要約】      （修正有）【課題】アルカリ成分を効果的に徐放する徐放性材料及びその製造方法を提供する。【解決手段】水溶液がアルカリ性を呈する金属化合物と、熱可塑性樹脂と、不飽和カルボン酸またはその誘導体、あるいは不飽和アルコールから選ばれる少なくとも１種以上の不飽和化合物と、ラジカル発生剤とを加熱混練して得られる徐放性材料とその製造方法であり、前記金属化合物が消石灰、生石灰、炭酸カルシウムから選択され得、前記熱可塑性樹脂がポリエチレン系樹脂であり得、前記不飽和化合物がマレイン酸または無水マレイン酸であり得る。また、前記徐放性材料と、生分解性樹脂あるいはアルカリにより加水分解が促進される樹脂とが溶融混合されてなる改質生分解性樹脂であり、前記生分解性樹脂がポリブチレンサクシネートであり得る。【選択図】なし【特許請求の範囲】
【請求項１】
水溶液がアルカリ性を呈する金属化合物と、熱可塑性樹脂（Ａ成分）に不飽和カルボン酸またはその誘導体、あるいは不飽和アルコールから選ばれる少なくとも１種以上の不飽和化合物（Ｂ成分）がグラフトされたグラフト樹脂とが混合されてなる徐放性材料。
【請求項２】
前記金属化合物が消石灰、生石灰、炭酸カルシウムから選択される請求項１に記載の徐放性材料。
【請求項３】
前記熱可塑性樹脂がポリエチレン系樹脂である請求項１または２に記載の徐放性材料。
【請求項４】
前記不飽和化合物がマレイン酸または無水マレイン酸である請求項１から３のいずれかに記載の徐放性材料。
【請求項５】
水溶液がアルカリ性を呈する金属化合物と、熱可塑性樹脂（Ａ成分）と、不飽和カルボン酸またはその誘導体、あるいは不飽和アルコールから選ばれる少なくとも１種以上の不飽和化合物（Ｂ成分）と、ラジカル発生剤（Ｃ成分）とを加熱混練することを特徴とする徐放性材料の製造方法。
【請求項６】
前記熱可塑性樹脂がポリエチレン系樹脂である請求項５に記載の徐放性材料の製造方法。
【請求項７】
前記不飽和化合物がマレイン酸または無水マレイン酸である請求項５または６に記載の徐放性材料の製造方法。
【請求項８】
請求項１から４のいずれかに記載の徐放性材料と、生分解性樹脂とが溶融混合されてなる改質生分解性樹脂。
【請求項９】
前記生分解性樹脂がポリブチレンサクシネートである請求項８に記載の改質生分解性樹脂。
【請求項１０】
請求項１から４のいずれかに記載の徐放性材料と、アルカリにより加水分解が促進される樹脂とが溶融混合されてなる改質生分解性樹脂。
【発明の詳細な説明】
【技術分野】
【０００１】
本発明は、アルカリ成分が徐放される徐放性材料及びその製造方法に関する。
【背景技術】
【０００２】
土壌改良のために、肥料等の生物活性関与成分に徐放性を与えて土に混ぜることが行われる。この目的で、セルロース・アセテート系樹脂を主成分として含有する発泡性樹脂組成物を押し出しすると同時に水分の気化膨張力により発泡させることにより製造されたセルロース・アセテート系樹脂発泡体に生物活性関与成分を含有させ、生物活性関与成分の表面にアルギン酸塩ゲルの被覆層を形成することが開示されている。（例えば、特許文献１参照）
【０００３】
しかし、アルカリ成分を効果的に徐放する技術は得られていない。
【特許文献１】特開２００１−２４７８６６号公報
【発明の開示】
【発明が解決しようとする課題】
【０００４】
本発明の目的は、アルカリ成分を効果的に徐放する徐放性材料及びその製造方法を提供しようとすることである。
【課題を解決するための手段】
【０００５】
本発明の要旨とするところは、水溶液がアルカリ性を呈する金属化合物と、熱可塑性樹脂（Ａ成分）に不飽和カルボン酸またはその誘導体、あるいは不飽和アルコールから選ばれる少なくとも１種以上の不飽和化合物（Ｂ成分）がグラフトされたグラフト樹脂とが混合されてなる徐放性材料であることにある。
【０００６】
前記金属化合物は、消石灰、生石灰、炭酸カルシウムから選択され得る。
【０００７】
前記熱可塑性樹脂は、ポリエチレン系樹脂であり得る。
【０００８】
前記不飽和化合物は、マレイン酸または無水マレイン酸であり得る。
【０００９】
また、本発明の要旨とするところは、水溶液がアルカリ性を呈する金属化合物と、熱可塑性樹脂（Ａ成分）と、不飽和カルボン酸またはその誘導体、あるいは不飽和アルコールから選ばれる少なくとも１種以上の不飽和化合物（Ｂ成分）と、ラジカル発生剤（Ｃ成分）とを加熱混練することを特徴とする徐放性材料の製造方法であることにある。
【００１０】
前記徐放性材料の製造方法においては、前記熱可塑性樹脂がポリエチレン系樹脂であり得る。
【００１１】
前記徐放性材料の製造方法においては、前記不飽和化合物がマレイン酸または無水マレイン酸であり得る。
【００１２】
さらに、本発明の要旨とするところは、前記徐放性材料と、生分解性樹脂とが溶融混合されてなる改質生分解性樹脂であることにある。
【００１３】
前記生分解性樹脂はポリブチレンサクシネートであり得る。
【００１４】
またさらに、本発明の要旨とするところは、前記徐放性材料と、アルカリにより加水分解が促進される樹脂とが溶融混合されてなる改質生分解性樹脂であることにある。
【発明の効果】
【００１５】
本発明によると、アルカリ成分を効果的に徐放する徐放性材料及びその製造方法が提供される。
【発明を実施するための最良の形態】
【００１６】
本発明の徐放性材料は、水溶液がアルカリ性を呈する金属化合物と、熱可塑性樹脂（Ａ成分）に不飽和カルボン酸またはその誘導体、あるいは不飽和アルコールから選ばれる少なくとも１種以上の不飽和化合物（Ｂ成分）がグラフトされたグラフト樹脂とが混合されてなる徐放性材料である。
【００１７】
かかる徐放性材料は、水溶液がアルカリ性を呈する金属化合物と、熱可塑性樹脂（Ａ成分）と、不飽和カルボン酸またはその誘導体、あるいは不飽和アルコールから選ばれる少なくとも１種以上の不飽和化合物（Ｂ成分）と、ラジカル発生剤（Ｃ成分）とを溶融混練することにより製造することができる。溶融混練は通常の加熱混練機や混練押し出し機により行うことができる。
【００１８】
水溶液がアルカリ性を呈する金属化合物と、熱可塑性樹脂（Ａ成分）と、不飽和カルボン酸またはその誘導体、あるいは不飽和アルコールから選ばれる少なくとも１種以上の不飽和化合物（Ｂ成分）と、ラジカル発生剤（Ｃ成分）とを加熱混練すると、加熱混練によりラジカル発生剤（Ｃ成分）のはたらきにより熱可塑性樹脂（Ａ成分）に、不飽和化合物（Ｂ成分）がグラフトされてグラフト樹脂が生成され、そのグラフト樹脂と金属化合物との化学結合を生ずる。このため、このようにして得られた本発明の徐放性材料は、金属化合物に起因するアルカリ成分を徐放する。
【００１９】
本発明において用いられる、水溶液がアルカリ性を呈する金属化合物としては、水酸化カルシウム（消石灰）、水酸化ナトリウム、水酸化カリウム、水酸化アルミニウム、水酸化マグネシウム、のような金属の水酸化物、酸化カルシウム（生石灰）のような金属の酸化物、炭酸ナトリウム、重炭酸ナトリウム、炭酸カルシウムのような金属の炭酸塩、が例示される。
【００２０】
本発明においては、ベース樹脂である熱可塑性樹脂（Ａ成分）と上述の不飽和化合物（Ｂ成分）およびラジカル発生剤（Ｃ成分）が溶融混練により、（１）Ｃ成分からの発生ラジカルによるＡ成分の水素引抜き（Ａ成分の活性化）、（２）活性化したＡ成分に対するＢ成分の付加が連続的かつ断続的に進行する。この（１）〜（２）のステップが進行することで、結果的に上記Ａ成分の少なくとも一部の主鎖と上記Ｂ成分の少なくとも一部が上記Ｃ成分を介して化学結合することとなり、不飽和化合物（Ｂ成分）がグラフトされてなるグラフト樹脂が生成される。
【００２１】
Ａ成分とＢ成分の比率は９９．９：０．１〜８０：２０が好ましい。
【００２２】
Ａ成分とＢ成分との合計１００重量部に対して、Ｃ成分は０．０５〜３重量部が好ましい。
【００２３】
熱可塑性樹脂（Ａ成分）としては、例えばポリエステル系樹脂、ポリオレフィン系樹脂、ポリビニル系樹脂、アクリル系樹脂、ポリアミド系樹脂、ポリアセタール系樹脂、ポリフェニレンサルファイド系樹脂、ポリエーテルエーテルケトン系樹脂、ポリスルホン系樹脂、ポリフェニレンオキサイド系樹脂、ポリイミド系樹脂、ポリエーテルイミド系樹脂などの熱可塑性樹脂や、エチレン／グリシジルメタクリレート共重合体系樹脂、ポリエステルエラストマー系樹脂、ポリアミドエラストマー系樹脂、エチレン／プロピレンターポリマー系樹脂、エチレン／ブテン−１共重合体系樹脂などの軟質熱可塑性樹脂などが挙げられる。
【００２４】
本発明において使用されるラジカル発生剤（Ｃ成分）は、上記した水素引抜き反応を生じさせ、その結果不飽和化合物（Ｂ成分）の付加を促進させることができる限り特に限定されない。例えば、１，１−ジ（ｔ−ヘキシルペルオキシ）シクロヘキサン、１，１−ジ（ｔ−ヘキシルペルオキシ）−３，３，５−トリメチルシクロヘキサン、１，１−ジ（ｔ−ブチルペルオキシ）シクロヘキサン、２，２−ジ（ｔ−ブチルペルオキシ）ブタン、１，１−ジ（ｔ−ブチルペルオキシ）−２−メチルシクロヘキサン、ジクミルペルオキシド、２，５−ジメチル−２，５−ジ（ｔ−ヘキシルペルオキシ）ヘキサン、ジ（２−ｔ−ブチルペルオキシイソプロピルヘキシル）ベンゼン、ｔ−ブチルクミルペルオキシド、ジ−ｔ−ヘキシルペルオキシド、ジ−ｔ−ブチルペルオキシド、２，５−ジメチル−２，５−ジ（ｔ−ブチルペルオキシ）ヘキシン−３、２，５−ジメチル−２，５−ジ（２−エチルヘキサノイルペルオキシ）ヘキサン、１，１，３，３−テトラメチルブチルペルオキシ−２−エチルヘキサノエート、ｔ−ヘキシルペルオキシ−２−エチルヘキサノエート、ｔ−ブチルペルオキシ−２−エチルヘキサノエート、ｔ−ブチルペルオキシラウレート、ｔ−ブチルペルオキシ−３，３，５−トリメチルヘキサノエート、ｔ−ヘキシルペルオキシイソプロピルモノカーボネート、ｔ−ブチルペルオキシイソプロピルモノカーボネート、ｔ−ヘキシルペルオキシ−２−エチルヘキシルモノカーボネート、２，５−ジメチル−２，５−ジ（ベンゾイルペルオキシ）ヘキサン、ｔ−ブチルペルオキシアセテート、ｔ−ヘキシルペルオキシベンゾエート、ｔ−ブチルペルオキシベンゾエート等が挙げられるが、通常１００〜３００℃、好ましくは１５０〜２５０℃、さらに好ましくは１７０〜２２０℃で溶融状態にて用いることを考慮すると、上記温度範囲内での半減期が５分以内であることが好ましい。以上の観点から、ジクミルペルオキシド、２，５−ジメチル−２，５−ジ（ｔ−ヘキシルペルオキシ）ヘキサン、ジ（２−ｔ−ブチルペルオキシイソプロピルヘキシル）ベンゼン、ｔ−ブチルクミルペルオキシド、ジ−ｔ−ヘキシルペルオキシド、ジ−ｔ−ブチルペルオキシド、２，５−ジメチル−２，５−ジ（ｔ−ブチルペルオキシ）ヘキシン−３が好ましく、その中でも特にジクミルペルオキシドが好ましい。上記ラジカル発生剤は単独でも用いることができるし、２種以上を併用することもできる。
【００２５】
本発明で使用される不飽和カルボン酸またはその誘導体、あるいは不飽和アルコールから選ばれる少なくとも１種以上の不飽和化合物（Ｂ成分）は、上記した活性化したＡ成分に付加できるものであれば特に限定されず、マレイン酸、無水マレイン酸、イタコン酸、無水イタコン酸、クロトン酸、イソクロトン酸、ソルビン酸、アクリル酸、クロトンアルコール、メチルビニルカルビノール、３−ヒドロキシ−３−メチル−１−ブテン、２−ブテン−１，４−ジオール等が挙げられるが、マレイン酸が好ましく用いられる。生産性、価格、汎用性の面から特に無水マレイン酸がさらに好ましい。上記不飽和化合物は単独でも用いることができるし、２種以上を併用することもできる。
【００２６】
Ｂ成分が無水マレイン酸の場合のグラフト樹脂の構造を下記化学式に示す。
【００２７】
【化１】
2009221239.tif 000002
【００２８】
また、本発明の徐放性材料には、本発明の目的・効果を損なわない範囲で必要に応じて添加剤、例えば、難燃剤、熱安定剤、酸化防止剤、紫外線吸収剤、帯電防止剤、可塑剤、粘着性付与剤、脂肪酸エステル、ワックス等の有機滑剤またはポリシロキサン等の消泡剤、顔料または染料等の着色剤を適量含有させることができる。
【００２９】
本発明の徐放性材料は土中に混入することにより、土壌ｐＨを緩やかに、かつ長期的にアルカリ性に保つことができる。また、水中に分散または載置することにより、水を緩やかに、かつ長期的にアルカリ性に保つことができる。
【００３０】
とくに、本発明においては、グラフト樹脂と、それに覆われたアルカリ性を呈する金属化合物との間に酸アルカリ反応による化学結合が生じているので、徐放性材料はその金属化合物がグラフト樹脂から遊離しにくく、徐放性が長期に保たれる。これに対して、単に金属化合物と熱可塑性樹脂を溶融混練した場合は、金属化合物と熱可塑性樹脂とが簡単に遊離し、徐放性が長続きしない。
【００３１】
本発明の徐放性材料は、ペレット化あるいは微粒化して土壌の改質等の目的に使用されるばかりでなく、酸性雨対策や、ポリ乳酸あるいはポリブチレンサクシネートのような生分解性樹脂の分解速度の制御にも用いることができる。
【００３２】
本発明の徐放性材料を生分解性樹脂の分解速度の制御に用いる場合は、本発明の徐放性材料と生分解性樹脂とを溶融混練して改質生分解性樹脂として用いることができる。この改質生分解性樹脂は、徐放性材料のアルカリ成分の影響で、元の生分解性樹脂より分解速度を大きくすることができる。かつ、アルカリ成分の徐放により極端な分解を抑制することができる。このような促進と抑制の効果により、生分解性樹脂の分解速度がコントロール可能となる。
【００３３】
このような目的に使用される生分解性樹脂としては生分解性を有する樹脂であれば限定されないが、ポリ乳酸、ポリカプロラクトンなどが挙げられる。徐放性材料は生分解性樹脂１００重量部に対して１〜１００重量部混合されることが好ましい。この生分解性樹脂の市販品の例としては、三井化学(株)社の“ＬＡＣＥＡ”、トヨタ自動車（株）の“トヨタエコプラスチックＵ‘ｚ”、 Ｎａｔｕｒｅ  Ｗｏｒｋｓ社の“Ｎａｔｕｒｅ  Ｗｏｒｋｓ”、ダイセル化学工業(株)社の“セルグリーンＰＨ”等が挙げられ、生産性の観点からも環境負荷低減の観点からも好ましく用いることができる。
【００３４】
生分解性樹脂としてはこのほかに、例えば、ポリ乳酸以外の脂肪族ポリエステル、芳香族脂肪族ポリエステル、及び、ジオールとジカルボン酸と乳酸とのポリエステル等が挙げられる。これらの樹脂の市販品としては、ＢＡＳＦ社の“Ｅｃｏｆｌｅｘ”、昭和高分子(株)社の“ビオノーレ”、Ｄｕｐｏｎｔ社の“Ｂｉｏｍａｘ”等が挙げられ、生産性の観点からも環境負荷低減の観点からも好ましく用いることができる。
【００３５】
さらに、本発明の徐放性材料は、ポリエステル系樹脂のようなアルカリにより加水分解が促進される樹脂と溶融混練して改質生分解性樹脂として用いることができる。アルカリ成分の徐放によりその樹脂の分解が促進される。かつ、アルカリ成分の徐放により極端な分解を抑制することができる。徐放性材料はこのような樹脂１００重量部に対して１〜１００重量部混合されることが好ましい。
【００３６】
このポリエステル系樹脂としては、例えば、ジカルボン酸化合物とジヒドロキシ化合物の重縮合、オキシカルボン酸化合物の重縮合或いはこれら三成分混合物の重縮合等によって得られるポリエステルである、ホモポリエステル、コポリエステルの何れかが挙げられる。具体的には、ポリエチレンテレフタレート、ポリプロピレンテレフタレート、ポリブチレンテレフタレート、ポリシクロヘキサンジメチレンテレフタレート、ポリへキシレンテレフタレートなどのポリアルキレンテレフタレート、ポリエチレン−２，６−ナフタレンジカルボキシレート、ポリブチレン−２，６−ナフタレンジカルボキシレート、ポリエチレン−１，２−ビス（フェノキシ）エタン−４，４’−ジカルボキシレートのほか、ポリエチレンイソフタレート／テレフタレート、ポリブチレンイソフタレート／テレフタレート、ポリブチレンテレフタレート／デカンジカルボキシレート、ポリ（エチレンテレフタレート／シクロヘキサンジメチレンテレフタレート）、ポリエチレン−４，４’−ジカルボキシレート／テレフタレートなどの非液晶性ポリエステルおよびこれらの混合物が例示される。
【００３７】
その他、本発明は、主旨を逸脱しない範囲で当業者の知識に基づき種々なる改良、修正、変更を加えた態様で実施できるものである。
【実施例】
【００３８】
材料  ポリエチレン（ＨＤＰＥ）（（東ソー(株)製：商品名  ニポロンハード４０２０）
生分解性ポリエステル（ポリブチレンサクシネート（ＰＢＳ））（ビオノーレ＃１００１（昭和高分子(株)製））
消石灰（特号消石灰（近江鉱業(株)製）
反応剤・・・無水マレイン酸（ＭＡＨ）（シグマアルドリッチジャパン(株)製）
過酸化物（ＤＣＰ）：ジクミルパーオキシド（パークミルＤ：（日本油脂(株)製）
【００３９】
徐放性材料の作製
１８０℃に設定した二軸押出機２（図１）を用い、表1記載の配合によりポリエチレン（ＨＤＰＥ）、ＭＡＨ、ＤＣＰ、消石灰を溶融混練し徐放性材料を得た。消石灰の添加位置はメインフィード（Ｃ１）あるいはサイドフィード（Ｃ３またはＣ５）とした。
【００４０】
【表１】
2009221239.tif 000003
【００４１】
評価サンプル作成方法
１８０℃に設定した二軸押出機にビオノーレ、徐放性材料（表１の実施例１〜７）を溶融混練し評価サンプルを得た。配合量は、ビオノーレ９０重量部に対し、消石灰量が１０重量部になるよう調整した。
【００４２】
ＧＰＣによる分子量評価
得られた評価サンプルのクロロホルム可溶部（ビオノーレ）をＧＰＣ−  ＲＩにて分子量測定し、サンプル作成直後のビオノーレのアルカリ加水分解の程度を評価した。（表２）ブランク（ビオノーレ＃１００１）に比べ、いずれも分子量低下が見られたが、実施例４において低下度合いが低減されていることがわかった。
【００４３】
【表２】
2009221239.tif 000004
【００４４】
ｐＨによるアルカリ性評価
得られた評価サンプル（表１の実施例１〜７）各５ｇを１００ｍｌの水中に投入したときの水のｐＨ変化を調べた。（図２）。比較例として１００ｍｌの水中に消石灰０．５ｇとビオノーレ＃１００１を４．５ｇ投入した場合の水中でのｐＨ変化を調べた。実施例１〜３および５のｐＨはいずれも１００時間程度で最大値を示し、その後分解ポリエステル由来酸との中和により減少した。一方、実施例４および６〜７のそれは徐々に増加し、おおよそ１０００時間後もｐＨ減少は見られなかった。比較例は投入当初のｐＨが実施例のいずれよりも高く、１００時間経過後は実施例のいずれよりもｐＨの減少が速かった。
【図面の簡単な説明】
【００４５】
【図１】実施例に用いた押し出し機の説明図である。
【図２】実施例、比較例における水中でのｐＨ変化を示すグラフである。
【符号の説明】
【００４６】
２：二軸押し出し機
【図１】
2009221239.tif 000005
【図２】
2009221239.tif 000006